(57)【要約】【課題】ガラス基板を傷つけることなく、熱処理する工程においてガラス基板に付着した汚染成分を除去することのできるガラス基板の製造方法を提供する。【解決手段】本発明のガラス基板の製造方法は、ガラス基板のアニール工程を含むガラス基板の製造方法であって、前記アニール工程は、複数のガラス基板をそれぞれ紙の間に挟んだ状態で厚さ方向に積層して、ガラス基板の積層体を作製する工程と、前記積層体を熱処理することにより、前記ガラス基板の熱収縮率を低下させる工程と、前記熱処理する工程において前記ガラス基板に付着した前記紙由来物質を分解し、除去する工程と、を備えることを特徴とする。【選択図】図１
2016011236.tif 000002
【特許請求の範囲】
【請求項１】
ガラス基板のアニール工程を含むガラス基板の製造方法であって、
前記アニール工程は、
複数のガラス基板をそれぞれ紙の間に挟んだ状態で厚さ方向に積層して、ガラス基板の積層体を作製する工程と、
前記積層体を熱処理することにより、前記ガラス基板の熱収縮率を低下させる工程と、
前記熱処理する工程において前記ガラス基板に付着した前記紙由来物質を分解し、除去する工程と、を備えることを特徴とするガラス基板の製造方法。
【請求項２】
前記除去する工程では、紫外線を照射することにより前記紙由来物質を分解する、請求項１に記載のガラス基板の製造方法。
【請求項３】
前記紙由来物質は、セルロース、ヘミセルロース、リグニンから選ばれた一種、または、それらの組み合わせからなる多糖類の熱分解物である、請求項１または２に記載のガラス基板の製造方法。
【請求項４】
前記熱処理における雰囲気の最高温度は、４００〜５００℃である、請求項１から３のいずれか１項に記載のガラス基板の製造方法。
【発明の詳細な説明】
【技術分野】
【０００１】
本発明は、ガラス基板の製造方法に関する。
【背景技術】
【０００２】
近年、ディスプレイパネルの分野では、画質の向上のために画素の高精細化が進展している。この高精細化の進展に伴って、ディスプレイパネルに用いるガラス基板にも寸法精度が高いことが望まれている。例えば、ディスプレイパネルの製造工程中に、ガラス基板が高温で熱処理されても寸法が変化しにくいように、熱収縮率の小さいガラス基板が好ましい。高精細ディスプレイでは、アモルファスシリコン（ａ−Ｓｉ）ＴＦＴを用いた一般的なディスプレイパネルと比べて、パネル製造時の温度が高いため、熱収縮率の小さいガラス基板へのニーズが高い。
【０００３】
一般に、ガラス基板の熱収縮率は、ガラスの歪点が高いほど小さくなる。また、ガラス基板の熱収縮率は、ガラス基板の製造工程中の徐冷速度を小さくするほど小さくなることが知られている。しかし、徐冷速度を小さくするとガラス基板の徐冷工程を行う徐冷炉を長くする必要があるが、製造ライン上の徐冷装置を長くすることは困難である。
【０００４】
そこで、製造ラインで作製された複数のガラス基板に対し、オフラインにおいて時間をかけて熱処理を施すことで、熱収縮率をより低くすることが行われる。例えば、複数のガラス基板の間に紙を挟んだ状態で積層した積層体を所定の温度で所要時間保持することで熱収縮率を低減するガラス基板の処理方法が知られている（特許文献１）。
【先行技術文献】
【特許文献】
【０００５】
【特許文献１】特開平８−１５１２２４号公報
【発明の概要】
【発明が解決しようとする課題】
【０００６】
特許文献１に記載されるように、複数のガラス基板の間に紙を挟んだ状態で熱処理を行うと、紙に含まれる成分が熱分解して、その熱分解物がガラス基板に付着し、ガラス基板を汚染する場合がある。この熱分解物は、具体的には、紙に含まれる成分であるセルロース、ヘミセルロース、リグニンが、２００〜４００℃の温度領域で熱分解されて生成するタールであり、粘りけのある褐色の液体である。このため、タールがガラス基板に付着すると、ガラス基板は着色する。ガラス基板に付着したタールの除去には、汚れを物理的に取り除く、ブラシ洗浄等の物理的洗浄が有効であるが、物理的洗浄では、ガラス基板の表面に傷が生じるおそれがある。
【０００７】
そこで、本発明は、ガラス基板を傷つけることなく、熱処理する工程においてガラス基板に付着した汚染成分を除去することのできるガラス基板の製造方法を提供することを目的とする。
【課題を解決するための手段】
【０００８】
本発明の一態様は、ガラス基板のアニール工程を含むガラス基板の製造方法であって、
前記アニール工程は、
複数のガラス基板をそれぞれ紙の間に挟んだ状態で厚さ方向に積層して、ガラス基板の積層体を作製する工程と、
前記積層体を熱処理することにより、前記ガラス基板の熱収縮率を低下させる工程と、
前記熱処理する工程において前記ガラス基板に付着した前記紙由来物質を分解し、除去する工程と、を備えることを特徴とする。
【０００９】
前記除去する工程では、紫外線を照射することにより前記紙由来物質を分解することが好ましい。
【００１０】
前記紙由来物質は、セルロース、ヘミセルロース、リグニンから選ばれた一種、または、それらの組み合わせからなる多糖類の熱分解物であることが好ましい。
【００１１】
前記熱処理における雰囲気の最高温度は、４００〜５００℃であることが好ましい。
【発明の効果】
【００１２】
本発明によれば、ガラス基板を傷つけることなく、熱処理する工程においてガラス基板に付着した汚染成分を除去することができる。
【図面の簡単な説明】
【００１３】
【図１】本実施形態のガラス板の製造方法の流れを示すフローチャートである。
【図２】本実施形態で行なわれる熱処理においてガラス基板の積層体が載せられたパレットを示す側面図である。
【発明を実施するための形態】
【００１４】
以下、本発明のガラス基板の製造方法について詳細に説明する。
図１は、本実施形態のガラス基板の製造方法の流れを示すフローチャートである。製造されるガラス基板は、特に制限されないが、例えば縦寸法及び横寸法のそれぞれが５００ｍｍ〜３５００ｍｍの矩形形状であることが好ましい。ガラス基板の厚さは、０．１〜１．１ｍｍあることが好ましい。
【００１５】
本実施形態における熔融ガラスからシートガラスを成形する方法として、フロート法、フュージョン法（オーバーフローダウンドロー法）等が用いられるが、本実施形態のガラス基板のオフラインにおける熱処理を含むガラス基板の製造方法は、フュージョン法に適している。フュージョン法によって製造されるガラス基板は、フロート法と比べ、短い時間で徐冷が行われ、熱収縮率が十分に小さくならない場合があるため、オフラインで熱処理を施すことが好ましいが、一方で、熱処理においてガラス基板が汚染されやすいため、そのような汚染物質をガラス表面を傷つけることなく除去できる本実施形態の製造方法に適している。
【００１６】
まず、熔融されたガラスが、例えばフュージョン法やフロート法等の公知の方法により、所定の厚さの帯状ガラスであるシートガラスが成形される（ステップＳ１）。
次に、成形されたシートガラスが所定の長さの素板であるガラス基板に順次採板される（ステップＳ２）。採板により順次得られる複数のガラス基板をそれぞれ紙の間に挟み、ガラス基板をガラス基板の厚さ方向に積層した構成のガラス基板の積層体を作製する（積層体作製工程：ステップＳ３）。次に、このガラス基板の積層体に対して作製されたガラス基板の積層体を、加熱する熱処理を行なう（熱処理工程：ステップＳ４）。次に、熱処理工程においてガラス基板に付着した紙由来物質を分解し、除去する（除去工程：ステップＳ５）。ステップＳ３からステップＳ５までの各処理が、本実施形態のアニール工程である。アニール工程の詳細については後述する。
【００１７】
熱処理後のガラス基板は切断工程に搬送され、製品のサイズに切断され、ガラス基板が得られる（ステップＳ６）。得られたガラス基板には、端面の研削、研磨およびコーナカットを含む端面加工が行われた後、ガラス基板は洗浄される（ステップＳ７）。洗浄されたガラス基板はキズ、塵、汚れあるいは光学欠陥を含む傷が無いか、光学的検査が行われる（ステップＳ８）。検査により品質の適合したガラス基板は、ガラス基板を保護する紙と交互に積層された積層体としてパレットに積載されて梱包される（ステップＳ９）。梱包されたガラス基板は納入先業者に出荷される。
【００１８】
本実施形態で製造されるガラス基板は、ディスプレイパネルに用いるガラス基板、例えば、液晶ディスプレイ用ガラス基板あるいは、有機ＥＬディスプレイ用のガラス基板として好適である。さらに、本実施形態で製造されるガラス基板は、高精細ディスプレイに用いるＬＴＰＳ（Low-temperature poly silicon）・ＴＦＴディスプレイ用ガラス基板、あるいは、酸化物半導体・ＴＦＴディスプレイ用のガラス基板として特に好適である。
【００１９】
本実施形態のガラス基板は、熱収縮率は１０ｐｐｍ以下であることが、高精細なディスプレイパネル用のガラス基板に用いられる点から好ましく、熱収縮率は６ｐｐｍ以下であることがより好ましい。ガラス基板の歪は、９ kgf/cm2以下であることが反りを発生させず、歪による光学特性の変化、例えば屈折率の変化を抑える点から好ましく、４ kgf/cm2以下であることがより好ましい。歪の下限は特に制限されないが、実質的には２ kgf/cm2である。
ガラス基板の歪点は、高精細ディスプレイ用ガラス基板とするために、６００℃〜７６０℃であることが好ましく、６５５℃以上であることがより一層好ましい。例えば、歪点は、６６１℃である。
【００２０】
このようなガラス基板として、以下のガラス組成のガラス基板が例示される。つまり、以下のガラス組成のガラス基板が製造されるように、熔融ガラスの原料が調合される。
ＳｉＯ2  ５５〜８０モル％、 
Ａｌ2Ｏ3  ８〜２０モル％、 
Ｂ2Ｏ3  ０〜１８モル％、 
ＲＯ  ０〜１７モル％（ＲＯはＭｇＯ、ＣａＯ、ＳｒＯ及びＢａＯの合量)、
Ｒ’2Ｏ  ０〜２モル％（Ｒ’2ＯはＬｉ2Ｏ、Ｎａ2Ｏ及びＫ2Ｏの合量)。
【００２１】
ＳｉＯ2は６０〜７５モル％、さらには、６３〜７２モル％であることが、熱収縮率を小さくするという観点から好ましい。
ＲＯのうち、ＭｇＯが０〜１０モル％、ＣａＯが０〜１０モル％、ＳｒＯが０〜１０％、ＢａＯが０〜１０％であることが好ましい。
【００２２】
また、ＳｉＯ2、Ａｌ2Ｏ3、Ｂ2Ｏ3、及びＲＯを少なくとも含み、モル比（（２×ＳｉＯ2）＋Ａｌ2Ｏ3）／（（２×Ｂ2Ｏ3）＋ＲＯ）は４．５以上であるガラスであってもよい。また、ＭｇＯ、ＣａＯ、ＳｒＯ、及びＢａＯの少なくともいずれか含み、モル比（ＢａＯ＋ＳｒＯ）／ＲＯは０．１以上であることが好ましい。
【００２３】
また、モル％表示のＢ2Ｏ3の含有率の２倍とモル％表示のＲＯの含有率の合計は、３０モル％以下、好ましくは１０〜３０モル％であることが好ましい。
さらに、熔融ガラス中で価数変動する金属の酸化物（酸化スズ、酸化鉄）を合計で０．０５〜１．５モル％含んでいることが好ましい。
ＡＳ2Ｏ3、Ｓｂ2Ｏ3、ＰｂＯを実質的に含まないことが好ましいが、これらを任意に含んでいてもよい。
また、ガラス中で価数変動する金属の酸化物（酸化スズ、酸化鉄）を合計で０．０５〜１．５モル％含み、Ａｓ2Ｏ3、Ｓｂ2Ｏ3及びＰｂＯを実質的に含まないということは必須ではなく任意である。
【００２４】
［積層体作製工程］
図２は、ステップＳ３の積層体作製工程で用いる、ガラス基板１１の積層体１０（以下、積層体１０という）を載せるパレット２０を示す側面図である。ここで、図２の左側をパレット２０の前側、図２の右側をパレット２０の後側とする。パレット２０には、積層体１０が積層方向をほぼ前後方向として載置される。ここで、積層体１０の積層方向は前後方向と完全に一致している必要はない。例えば、図２に示すように、ガラス基板１１を斜めに立てかける場合、積層方向と前後方向とのなす角はガラス基板１１の上下方向とのなす角となる。
【００２５】
パレット２０は、基台部２１と、載置部２２と、背面板２３と、等を備える。
基台部２１、載置部２２および背面板２３は、例えば鋼鉄等の金属からなり、溶接等により一体に形成されている。
基台部２１は略長方形の板状であり、端面にフォークリフトの爪を挿入するための開口２１ａが設けられている。
載置部２２は基台部２１の上部に固定されており、載置部２２の上部にガラス基板の積層体１０が載せられる。ここで、載置部２２の上面は完全に水平である必要はない。例えば、図２に示すように、ガラス基板１１を斜めに立てかける場合、ガラス基板１１の立てかけ角度に応じて載置部２２の上面を傾斜させておいてもよい。
背面板２３は略長方形の板状であり、基台部２１の上部において、載置部２２の後端に載置部２２とほぼ垂直に固定されている。背面板２３は載置部２２の上部に載せられる積層体１０の積層方向の後端部を支持する。ここで、背面板２３は完全に垂直である必要はない。例えば、図２に示すように、ガラス基板１１を斜めに立てかける場合、ガラス基板１１の立てかけ角度に応じて背面板２３を傾斜させておいてもよい。
【００２６】
次に、積層体１０について説明する。積層体１０は、複数のガラス基板１１と、複数の紙１２と、を有する。
【００２７】
紙１２は、ガラス基板１１同士の間に挟まれる。積層体１０では、紙１２、ガラス基板１１、紙１２、ガラス基板１１、・・・紙１２の順番に積まれる。紙１２は積層されるガラス基板１１同士の密着を防ぐ役割を果たす。紙１２には、パルプ紙、再生紙等が用いられる。紙１２の厚さは、クッション性をもたせつつ積層体の体積を小さくするために、０．０２〜０．２ｍｍであることが好ましい。紙１２の面積は、ガラス基板１１と同程度またはそれ以上であることが好ましい。
【００２８】
［熱処理工程］
次に、ステップＳ４の熱処理について説明する。
積層体作製工程で作製された積層体１０に対して、製造ラインから外れたオフラインで熱処理が行われる。この熱処理では、ガラス基板１１の積層体を所定の温度の雰囲気下に所定時間放置する。
【００２９】
具体的には、熱処理を行う炉に上記の積層体１０が載せられたパレット２０を搬入し、炉内の空気を加熱して雰囲気の温度を室温から昇温したのち、一定に維持して（最高温度に維持して）所定時間放置した後、雰囲気の温度を降温して室温に戻すことによりガラス基板１１を熱処理する。熱処理における雰囲気の温度は、少なくとも、ガラス基板１１の歪点−４００℃の温度から歪点の温度範囲であることが、熱収縮率を低減させる点から好ましい。雰囲気の温度が一定に維持されるときの温度（最高温度）は、４００〜５５０℃であることが好ましい。ＬＴＰＳ、ＩＧＺＯから構成される半導体層をガラス基板１１に形成する温度は、４００℃〜５５０℃であるため、この温度範囲である４００〜５５０℃で熱処理を行うことにより、この温度領域における熱収縮率を低減させることができる。上記所定時間は、例えば１〜１２０時間である。１時間未満であると、熱収縮率が十分に低下せず、１２０時間より長いと、熱収縮率は十分低減するが、ガラス基板１１の生産効率が低下する。
【００３０】
なお、歪点はガラスの種類によって異なるが、ガラス基板１１は、熱収縮を小さくするために、歪点が高いガラス組成を有することが好ましく、例えばガラス基板１１のガラスの歪点は、６００℃〜７６０℃であることが好ましく、６５５℃以上であることがより一層好ましい。例えば、歪点は、６６１℃である。歪点が低いガラス基板であっても、熱処理することにより、歪点が高いガラス基板と同程度の熱収縮率を実現することができる。この場合、熱処理温度の最低温度は、２００℃（＝６００℃―４００℃）以上である。
ガラス基板１１の積層体１０が晒される高温の雰囲気は、特に制限されず、酸素含有率が５〜５０％である雰囲気であってもよく、例えば空気からなる大気雰囲気であってもよい。
【００３１】
このような熱処理により、ガラス基板１１の熱収縮率を０〜１２ｐｐｍとすることができる。ガラス基板１１の熱収縮率は、０〜６ｐｐｍとすることが好ましく、０〜３ｐｐｍとすることがより好ましい。このような熱収縮率を、ガラス基板のガラス組成と、熱処理の温度と熱処理時間を調整することにより達成することができる。
【００３２】
［除去工程］
次に、ステップＳ５の除去工程について説明する。
除去工程では、熱処理工程においてガラス基板に付着した紙由来物質を分解し、除去する。
【００３３】
紙由来物質は、紙に含まれる成分の熱分解物を含み、具体的には、紙の主要成分であるセルロース、ヘミセルロース、リグニンから選ばれた一種、または、それらの組み合わせからなる多糖類の熱分解物を含む。セルロース、ヘミセルロース、リグニンはいずれも熱処理工程において熱分解して、粘着性を有するタールを主に含んだ物質となってガラス基板に付着する。
【００３４】
紙由来物質の分解は、紙由来物質の化学構造を変化させることによって行う。これにより、ガラス基板の表面に傷をつけることなく、汚染物質である紙由来物質を除去できる。紙由来物質の分解は、ガラス基板の傷の発生を確実に防止できる点で、ウェット洗浄よりも、ドライ洗浄によって行うのが好ましい。ドライ洗浄は、例えば、紫外線（ＵＶ）を照射することによって行う。紙由来物質の主成分であるタールは、有機化合物であり、紫外線照射によって、水、ＣＯ2、Ｏ2等の単純な分子に分解される。より詳細には、酸素を含む雰囲気中で紫外線が照射されると、ガラス基板に付着した紙由来物質の化学結合が切断されるとともにオゾンおよび酸素ラジカルが生成し、酸素ラジカルが紙由来物質中の結合が切断された箇所と酸化反応することで、水、ＣＯ2、Ｏ2等が生成し、これらがガラス基板の表面から揮発して、除去（洗浄）される。このため、紫外線の照射は、酸素を含んだ雰囲気中（例えば大気雰囲気中）で行われる。このような紫外線の照射は、市販の紫外線洗浄装置（紫外線照射装置）を用いて行うことができる。
【００３５】
紫外線の照度は、５ｍＷ／ｃｍ２〜１００ｍＷ／ｃｍ２であることが好ましい。照度が５ｍＷ／ｃｍ２以上であることで、紙由来物質の分解を効率よく行える。また、照度が１００ｍＷ／ｃｍ２以下であることで、紫外線照射に伴うエネルギーコストを抑制できる。この場合に、リグニンに由来する熱分解物のガラス基板上の膜厚は、低温（４００℃）で熱処理を行った場合は、高温（５００℃）で熱処理を行った場合と比べて大きく、ガラス基板の着色の程度が大きくなることから、高温で熱処理を行う場合よりも照度を高くすることが好ましい。この理由は、低温（４００℃）で熱処理した場合の膜厚は、１０〜５０ｎｍ程度であり、高温（５００℃）で熱処理した場合の膜厚は、１０ｎｍ以下である。このような膜厚の差が生じる理由は、４５０℃以上の温度域だと、リグニンに含まれるメトキシル基の酸素−炭素結合がラジカル開裂し、この反応と、これに付随して起きるメトキシル基のメチル基への転移反応とによって、リグニン由来の熱分解物が分解されるためであると考えられる。
紫外線洗浄装置の光源とガラス基板との距離は、紙由来物質の分解を効率的に行える観点から、例えば１〜３０ｍｍである。紫外線の照射時間（ＵＶ洗浄時間）は、紙由来物質を確実に分解させる観点から、例えば１〜６０分間である。照射時間は、紙由来物質がリグニン由来の熱分解物である場合、低温（４００℃）で熱処理した場合のほうがガラス基板に対する固着力が小さいため、高温（５００℃）で熱処理した場合よりも短くてもよい。紫外線の光源には、紙由来物質の化学結合の切断と酸素ラジカルの生成を効率良く行える点で、低圧水銀ランプやキセノンエキシマランプが好ましく用いられる。
【００３６】
除去工程では、さらに、ＵＶ洗浄の前後に、特開２０１３−２０３６４７号公報に記載されるような、アルカリ洗浄、純水洗浄、酸洗浄の少なくとも１つを行ってもよい。アルカリ洗浄では、水酸化カリウム（ＫＯＨ）等の無機アルカリ系の洗浄剤を水で希釈した希釈液を用いてガラス基板を洗浄する。純水洗浄では、純水または超純水を用いてガラス基板に付着した洗浄液等をすすぐ。酸洗浄では、例えばフッ化水素（ＨＦ）の溶液を用いてガラス基板の洗浄を行う。
例えば、熱処理を低温（４００℃）で行った場合と、高温（以降、５００℃）で行った場合とでは、紙由来物質のガラス基板に対する固着力は、高温で熱処理を行った場合のほうが強いため、高温で熱処理を行った場合は、アルカリ洗浄をさらに行うことにより、紙由来物質を効果的に除去できる。
アルカリ洗浄、純水洗浄、酸洗浄はそれぞれ、枚葉洗浄またはバッチ洗浄によって行うことができる。また、これらの洗浄は、１種だけまたは２種以上を適宜組み合わせて行うことができ、２種以上組み合わせて行う場合は、純水洗浄と、純水洗浄以外の洗浄とを交互に行うことが好ましい。
【００３７】
なお、紫外線の照射は、上記説明した態様に代えて、ＥＵＶ（Extreme Ultraviolet）光源にパルス電源を供給してプラズマを生成し、紙由来物質の付着したガラス基板をプラズマに晒すことで行ってもよい。
本実施形態において、紙由来物質の分解は、ウェット洗浄によって行ってもよい。例えば、水中に置かれた針状電極に高電圧を印加して放電を起こし、放電に伴って放射される紫外線を、電極近傍に配したガラス基板に照射することで行ってもよい。
【００３８】
本実施形態のガラス基板の製造方法によれば、ガラス基板に付着した紙由来物質を分解して、除去するので、ガラス基板を傷つけることなくガラス基板に付着した汚染成分を除去できる。
【００３９】
［実験例］
以下に示すガラス組成を有するガラス基板をオーバフローダウンドロー法により複数作製した。ガラス基板の歪点は６６０℃であった。
【００４０】
（ガラス組成）
ＳｉＯ2  ６６．８モル％、 
Ａｌ2Ｏ3  １０．６モル％、 
Ｂ2Ｏ3  １１．０モル％、 
ＲＯ  １１．４モル％（ＲＯはＭｇＯ、ＣａＯ、ＳｒＯ及びＢａＯの合量)、
Ｒ’２Ｏ  ０．２モル％（Ｒ’２ＯはＬｉ２Ｏ、Ｎａ２Ｏ及びＫ２Ｏの合量)。
【００４１】
実施例及び従来例では、複数のガラス基板をそれぞれ紙で挟んで積層体を形成し、熱処理および除去工程を行なった。積層体の作製および熱処理は、実施例および従来例のいずれも同じ要領、同じ条件で行った。紙には、再生紙（樹脂成分１％以下）を用いた。熱処理は、最高温度５００℃、最高温度での放置時間８時間の条件で行った。
除去工程は、実施例では、低圧水銀ランプを備えた紫外線洗浄装置（テクノビジョン社製、モデルＵＶ−３１２）にガラス基板をセットし、照度１０〜３０ｍＷ／ｃｍ２、照射時間１０分の条件で紫外線を照射した。一方、従来例では、ＫＯＨ濃度１０％溶液を含んだ洗浄液をガラス基板に供給しながら、ブラシをガラス基板に接触させ回転させることで、１０分間、ブラシ洗浄を行った。
【００４２】
除去工程後、実施例および従来例で作製されたガラス基板の傷、ガラス基板に付着した紙由来物質の汚染の有無を、レーザ顕微鏡を用いて確認した。実施例及び従来例のガラス基板の傷、汚染箇所の数を、ガラス基板の表面の１０箇所以上の任意の箇所で観察したところ、汚染箇所の数は、実施例および従来例のいずれも、４個／ｃｍ２以下であったが、傷の数は、実施例では、１つも確認されなかったのに対し、従来例では、８個／ｃｍ２を超えていた。
これより、本実施形態のガラス基板の製造方法の効果は明らかである。
【００４３】
以上、本発明のガラス基板の製造方法について詳細に説明したが、本発明は上記実施形態及び実施例に限定されず、本発明の主旨を逸脱しない範囲において、種々の改良や変更してもよいのはもちろんである。
【符号の説明】
【００４４】
１０  積層体
１１  ガラス基板
１２  紙
２０  パレット（梱包体）
２１  基台部
２２  載置部
２３  背面板
【図１】
2016011236.tif 000003
【図２】
2016011236.tif 000004